FR 2003617 A1 19691114 FR 6906158 A 19690306 69 06158 -i 2003617 La présente invention concerne les récipients, notamment du genre destiné à contenir du verre fondu. Les progrès récents de la technologie du verre et notamment les études de diverses compositions de verres absorbant la cha-5 leur ont obligé à revoir le matériel pour la manutention de ces verres, notamment à l'état fondu. En effet, si l'on mélange jusqu'à présent les verres spéciaux en fusion dans un récipient en platine ou alliage de platine, sans risque de corrosion du métal, les verres absorbeurs de chaleur récemment mis au point, et no-10 tamment ceux à haute teneur en phosphate, se révèlent fortement corrosifs à l'état fondu vis-à-vis de ces métaux, risquant dans certains cas de détruire complètement le récipient métallique en moins d'une heure. La présente invention a pour but de proposer un récipient 15 particulièrement étudié pour association à ces verres spéciaux à l'état fondu et qui échappe à la corrosion. Elle a pour objet un récipient pour verre fondu dont les faces intérieures en contact avec le verre sont en iridium ou alliage d'iridium, ses faces extérieures étant revêtues de rhodium. 20 Les faces intérieures en contact avec le verre peuvent être en alliage d'iridium, par exemple d'iridium et de rhodium, contenant des poids égaux des deux métaux. Toutefois, il est préférable d'utiliser de l'iridium sensiblement pur. On peut faire varier l'épaisseur du revêtement de rhodium 25 selon les besoins particuliers. On peut par exemple appliquer ce revêtement par dépôt électrolytique sur une épaisseur de 5 Jp- ou par projection sur une épaisseur de 100 à 250 jsl, ou encore par toute autre technique classique. Le récipient suivant l'invention peut encore comporter un 30 agitateur dont les faces en contact avec le verre soient en iridium ou en le même alliage d'iridium que les faces intérieures du récipient même. Le récipient et l'agitateur peuvent avoir toute structure classique ou spécialement étudiée pour répondre à des besoins 35 particuliers. Par exemple, l'agitateur peut être du type De Yoe connu, tel que décrit dans le Brevet Britannique n° 639*772. Le récipient suivant l'invention, comportant ou non l'agitateur, se révèle particulièrement indiqué pour le mélange de compositions fondues de verre optique absorbant la chaleur, à haute 40 teneur en phosphate, telles celles décrites dans le Brevet Français n° 1.359.i03. 69 06158 2 2003617 REVENDICATIONS 1.- Un récipient pour verre fondu, caractérisé en ce que ses faces intérieures en contact avec le verre sont en iridium ou alliage d'iridium et en ce que ses faces extérieures sont revê- 5 tues de rhodium. 2.- ïïn récipient selon la revendication 1, caractérisé en ce qu'on applique le revêtement de rhodium par dépôt électrolytique sur une épaisseur de l'ordre de 5 3.- Un récipient selon la revendication 1, caractérisé en ce 10 qu'on applique le revêtement de rhodium par projection sur une épaisseur de 100 à 250 p.. 40- Un récipient selon l'une quelconque des revendications précédentes, caractérisé en ce qu'il comporte un agitateur dont les surfaces en contact avec le verre sont en iridium ou alliage 15 d'iridium. 5«- Un récipient selon l'une quelconque des revendications 1 à 4-, caractérisé en ce que l'alliage d'iridium est un alliage d*iridium-rhodium contenant des poids égaux des deux métaux. 6.- L'utilisation, au mélange de verre absorbant la chaleur, 20 à haute teneur en phosphate, d'un récipient selon l'une quelconque des revendications précédentes.